(57)【要約】      （修正有）【課題】製造が簡単で、製品の品質が安定しており、さらに洗濯適性も問題のない、汗の透過発散性にすぐれた衣料用生地およびこの生地を用いた衣料を提供する。【解決手段】衣料用生地１１は、ポリプロピレン疎水性編地１２とポリエステル親水性編地１３とが積層されて編成により一体化されたものである。このような積層体を得るには、ポリプロピレン疎水性編地１２を構成するポリプロピレン糸と、ポリエステル親水性編地１３を構成するポリエステル糸とを用い、丸編両面機や経編機によって両面丸編や経編を実施すればよい。そうすることで、積層体の一方の面側にポリプロピレン疎水性編地１２が配されるとともに、他方の面側にポリエステル親水性編地１３が配され、両編地１２、１３を構成する糸が交代して交編された積層体を得ることができる。【選択図】図１
0003214392.tif 000002
【実用新案登録請求の範囲】
【請求項１】
ポリプロピレン疎水性編地とポリエステル親水性編地とが積層されていることを特徴とする衣料用生地。
【請求項２】
ポリプロピレン疎水性編地とポリエステル親水性編地との間に、中間交編層が形成されていることを特徴とする請求項１記載の衣料用生地。
【請求項３】
ポリエステル親水性編地を構成するポリエステル繊維は、横断面における外周部に凹部を有する異型断面繊維であることを特徴とする請求項１または２記載の衣料用生地。
【請求項４】
ポリプロピレン疎水性編地とポリエステル親水性編地との構成比が、質量比で、（ポリプロピレン疎水性編地）／（ポリエステル親水性編地）＝１０／９０〜７０／３０であることを特徴とする請求項１から３までのいずれか１項記載の衣料用生地。
【請求項５】
ポリプロピレン疎水性編地を構成するポリプロピレン繊維と、ポリエステル親水性編地を構成するポリエステル繊維とは、いずれも繊度が３０〜１５０デシテックスであることを特徴とする請求項１から４までのいずれか１項記載の衣料用生地。
【請求項６】
ポリプロピレン疎水性編地が、平編地または凹凸面状編地であることを特徴とする請求項１から５までのいずれか１項記載の衣料用生地。
【請求項７】
請求項１から６までのいずれか１項に記載の衣料用生地にて形成されており、ポリプロピレン疎水性編地が肌側に配されるとともにポリエステル親水性編地が外側に配されていることを特徴とする衣料。
【考案の詳細な説明】
【技術分野】
【０００１】
本考案は衣料用生地およびこの生地を用いた衣料に関する。
【背景技術】
【０００２】
ヒトが運動すると、大量の汗が排出され、普通の生地にて形成されている衣料が汗を吸収すると、その生地の肌側表面が湿って肌に付着することで、着心地が悪くなる。このため、肌側から外面側に向けて一方向に湿気を排出可能な透湿性生地が提案されている（たとえば特許文献１）。
【０００３】
特許文献１に記載の透湿性生地では、繊維にて形成された生地の片面に透湿防水層が積層されている。透湿防水層は、親水性の化学助剤すなわち親水性を有した官能基を含むことで、一方向の透湿性能を発揮している。
【先行技術文献】
【特許文献】
【０００４】
【特許文献１】特開２００７−１６０５１８号公報
【考案の概要】
【考案が解決しようとする課題】
【０００５】
しかし、透湿防水層は、その製造方法が複雑であり、製品の品質が不安定であり、また洗濯適性に欠けるという問題点がある。つまり、洗濯すればするほど性能が低下するという問題点を有する。
【０００６】
そこで本考案は、このような問題点を解決して、製造が簡単で、製品の品質が安定しており、さらに洗濯適性も問題のない、汗の透過発散性にすぐれた衣料用生地およびこの生地を用いた衣料を得ることを目的とする。
【課題を解決するための手段】
【０００７】
この目的を達成するため本考案の衣料用生地は、ポリプロピレン疎水性編地とポリエステル親水性編地とが積層されていることを特徴とする。
【０００８】
本考案の衣料用生地によれば、ポリプロピレン疎水性編地とポリエステル親水性編地との間に中間交編層が形成されている構成とすることができる。
【０００９】
本考案の衣料用生地によれば、ポリエステル親水性編地を構成するポリエステル繊維は、横断面における外周部に凹部を有する異型断面繊維であることが好適である。このような構成であると、ポリエステル繊維に、ポリプロピレン疎水性編地からの汗の保持性と保持した汗の速乾性とを付与することができる。
【００１０】
本考案の衣料用生地によれば、ポリプロピレン疎水性編地とポリエステル親水性編地との構成比が、質量比で、（ポリプロピレン疎水性編地）／（ポリエステル親水性編地）＝１０／９０〜７０／３０であるとすることができる。また、ポリプロピレン疎水性編地を構成するポリプロピレン繊維と、ポリエステル親水性編地を構成するポリエステル繊維とが、いずれも繊度が３０〜１５０デシテックスであるとすることができる。
【００１１】
本考案の衣料用生地によれば、ポリプロピレン疎水性編地が、平編地または凹凸面状編地であるとすることができる。このような構成であると、特に凹凸面状編地である場合には、着用者の肌に触れる面積が少なくなるために、着用感の向上を図ることができる。
【００１２】
本考案の衣料は、上記の本考案の衣料用生地にて形成されており、ポリプロピレン疎水性編地が肌側に配されるとともにポリエステル親水性編地が外側に配されていることを特徴とする。
【考案の効果】
【００１３】
本考案の衣料用生地によれば、ポリプロピレン疎水性編地とポリエステル親水性編地とが積層されているため、この生地を用いた衣料によれば、ポリプロピレン疎水性編地が人体から排出された汗をポリエステル親水性編地に向けて送り出すことで、汗の透過発散性を良好なものとすることができる。しかも、親水性の化学助剤を用いなくても所要の性能を発揮することができるため、その製法が簡単であるうえに製品の品質が安定しており、さらに洗濯適正をも有するものとすることができる。
【図面の簡単な説明】
【００１４】
【図１】本考案の実施の形態の衣料用生地の模式断面図である。
【図２】図１の衣料用生地のポリエステル親水性編地に用いられる異型断面のポリエステル繊維の断面構造の例を示す図である。
【図３】本考案の他の実施の形態の衣料用生地の模式断面図である。
【図４】本考案のさらに他の実施の形態の衣料用生地の模式断面図である。
【考案を実施するための形態】
【００１５】
図１に示される本考案の実施の形態の衣料用生地１１は、ポリプロピレン疎水性編地１２とポリエステル親水性編地１３とが積層されて編成により一体化されたものである。このような積層体を得るには、ポリプロピレン疎水性編地１２を構成するポリプロピレン糸と、ポリエステル親水性編地１３を構成するポリエステル糸とを用い、丸編両面機や経編機によって両面丸編や経編を実施すればよい。そうすることで、図１に示すように、積層体の一方の面側にポリプロピレン疎水性編地１２が配されるとともに、他方の面側にポリエステル親水性編地１３が配され、両編地１２、１３を構成する糸が交代して交編された積層体を得ることができる。
【００１６】
このような衣料用生地を用いた衣料は、内側すなわち肌側にポリプロピレン疎水性編地１２が配されるとともに、外側すなわち衣類の外面側にポリエステル親水性編地１３が配された構成となる。すると、人体すなわち肌から排出された汗は、ポリプロピレン疎水性編地１３の疎水作用とポリエステル親水性編地１３の親水作用とによって、迅速にポリプロピレン疎水性編地１３からポリエステル親水性編地１３へ送られる。このとき、ポリエステル親水性編地１３は衣類の外面側に存在するため、外気と接触し、それによって、ポリエステル親水性編地１３へ送られた汗は早期に乾燥される。
【００１７】
上述のポリプロピレン糸とポリエステル糸とは、いずれも、複数のフィラメントすなわち長繊維を用いた紡績糸などにより構成されていることが好適である。
【００１８】
ポリプロピレンの長繊維は、通常の丸断面のものなどを好適に用いることができる。これに対し、ポリエステルの長繊維は、後述の汗保持性と速乾性との観点から、異型断面のものを特に好適に用いることができる。たとえば、図２に示すような十字形の横断面を有するポリエステル長繊維１４のように、横断面における外周面に凹部１５を有するものを好適に用いることができる。図２に示すポリエステル長繊維１４であると、汗の水分の表面張力などにより、図示のように汗１６が凹部１５に保持されやすい。また上記のようにポリエステル糸が親水性を有する複数の長繊維を用いた紡績糸などにより構成されていると、これら複数の長繊維どうしの間の空間に汗を保持することもできる。このため、ポリプロピレン疎水性編地１２から送り出された汗１６をポリエステル親水性編地によって確実に保持することができる。そのうえ、ポリエステル長繊維１４が図２に示すような異型断面形状であると、丸断面である場合よりも表面積が大きく、したがって保持された汗１６が外気と触れやすくなって、この汗１６の蒸発乾燥性を良好なものとすることができる。
【００１９】
異型断面の他の例として、図２に示したものよりも細手の十字形、Ｙ字形、Ｗ字形などを挙げることができる。そのほかに、多数の極細繊維を集束した紡績糸などによって１本のポリエステルの長繊維を構成することもできる。その場合は、極細繊維どうしの間の空間にも汗を保持することができる。
【００２０】
このため、本考案の衣料用生地によれば、この生地により形成された衣料が、着用者の発汗時の速乾性を良好なものであるようにすることができる。また、以上によって、肌側から外気側への一方向の導湿性を確保することができ、肌側のポリプロピレン疎水性編地１２は汗を保持せずに積極的にポリエステル親水性編地１３へ送り出すため、肌側にいわゆる「サラサラ感」を発現させることができる。ポリプロピレン繊維は比重が小さいため、軽量な衣料を構成することができる。しかもポリプロピレン特有の抗菌防臭性を発現することができるうえに、ポリプロピレン繊維は他の樹脂を用いた繊維よりも熱伝導率が低いために、保温機能に優れた衣料を得ることができる。結果的に、着心地の良い衣料を得ることができる。
【００２１】
さらに、本考案の衣料用生地によれば、ポリプロピレン疎水性編地１２とポリエステル親水性編地１３との積層構造によって構成されているだけで、一方向への導水性や速乾性を発現でき、これらの発現のために特別な化学助剤を用いる必要がなく、したがってその製造方法が簡単で管理もしやすいという利点がある。また、ポリプロピレン疎水性編地１２とポリエステル親水性編地１３とを用いただけの簡単な構成であるために、特別な化学助剤を用いる場合に比べて、製造性が良好であるとともに、洗濯適性をも有したものとすることができる。
【００２２】
図３に示される、本考案の他の実施の形態の衣料用生地においては、ポリプロピレン疎水性編地１２とポリエステル親水性編地１３との間に中間交編層１７が形成されている。中間交編層１７は、ポリプロピレン糸とポリエステル糸とが交編されたものである。これにより、図３に示す３層積層体とすることもでき、この場合も２層積層体と同様の作用効果を奏することができる。
【００２３】
本考案の衣料用生地においては、ポリプロピレン疎水性編地１２とポリエステル親水性１３編地との構成比が、質量比で、（ポリプロピレン疎水性編地）／（ポリエステル親水性編地）＝１０／９０〜７０／３０であることが好ましい。ポリプロピレン疎水性編地１２の構成比が１０質量％未満であると、上述したポリプロピレン疎水性編地１２を用いることにもとづく所要の性能を発揮することが困難となる。同様に、ポリエステル親水性１３編地の構成比が３０質量％未満であると、上述したポリエステル親水性１３編地を用いることにもとづく所要の性能を発揮することが困難となる。
【００２４】
本考案の衣料用生地においては、ポリプロピレン疎水性編地１２を構成するポリプロピレン繊維と、ポリエステル親水性編地１３を構成するポリエステル繊維とは、いずれも繊度が３０〜１５０デシテックスであることが好ましい。繊度がこの範囲であることで、着心地や取扱い性の良好な衣料とすることができる。
【００２５】
本考案の衣料用生地によれば、図１および図３に示すようにポリプロピレン疎水性編地１２を平編地にて構成することに代えて、図４に示すように、ポリプロピレン疎水性編地１２を凹凸面状編地にて構成することもできる。１８はその凸部、１９はその凹部である。このように凹凸面状編地にて構成することで、衣料としたときに、ポリプロピレン疎水性編地１２における着用者の肌に接する部分の面積を低減することができる。かつ、それによって、爽快感すなわち着心地を向上させることができる。図４では、模式的に、凹部１９では編地１２の厚みが存在しないように描かれているが、もちろん厚みが存在していても構わない。あるいは、凹部１９においては、ポリプロピレン疎水性編地１２を構成する糸がポリエステル親水性編地１３に編み込まれている構成とすることもできる。
【００２６】
この場合に凹凸面の突起すなわち凸部１８の横断面形状は、台形、円形、楕円形、菱形、多角形など、任意の形態とすることができる。例えば細長い２つの楕円が並んだ形態などとすることもできる。あるいは、上記に代えて、凹凸面の凹部１９の横断面形状を上述の任意の形態とすることもできる。さらに、ポリプロピレン疎水性編地１２に代えて、ポリエステル親水性編地１３を凹凸面状編地にて構成することもできる。ポリエステル親水性編地１３についても、その凸部の横断面形状、凹部の横断面形状は、任意とすることができる。さらに、ポリプロピレン疎水性編地１２とポリエステル親水性編地１３との両方を凹凸面状編地にて構成することもできる。
【実施例】
【００２７】
ポリエステル親水性編地１３を構成するためのポリエステル長繊維として、図２に示す十字形の断面構造のポリエチレンテレフタレート長繊維を用い、この長繊維によって７５デシテックス／７２フィラメントの糸条を準備した。一方、ポリプロピレン疎水性編地１２を構成するためのポリプロピレン長繊維として、円形断面のものを用い、この長繊維によって、５０デシテックス／４８フィラメントの糸条を準備した。両方の糸条を用い２本糸で編成を行い、ポリプロピレン疎水性編地１２とポリエステル親水性編地１３とが一体に積層されている積層体を得た。
【００２８】
得られた積層体について、日本工業規格に規定された測定方法などによって、吸水性、速乾性、接触冷感性、抗菌性、静電防止性について測定した。その詳細は、以下のとおりであった。
【００２９】
（１）吸水性
日本工業規格のＪＩＳ  Ｌ  １９０７の滴下法にしたがって測定した。試料の積層体は一方向の吸湿性の編地であるため、ポリプロピレン疎水性編地１２の吸水性だけを測定した。すると、合格基準が１０秒であるところ、測定結果は１秒であり、良好な吸水性を示した。
【００３０】
（２）速乾性
２０℃×６５％ＲＨの雰囲気において試料に約０．３ミリリットルの水を滴下し、滴下直後と６０分後とに質量を測定して、次式により６０分後の拡散性残留水分率を測定することで、速乾性を評価した。試料の積層体は一方向の吸湿性の編地であるため、ポリエステル親水性編地１３の速乾性だけを評価した。
拡散性残留水分率［％］＝（６０分後の水分量［ｇ］）×１００／（滴下直後の水分量［ｇ］）
【００３１】
すると、合格基準が３０％であるところ、測定結果は０．０％であり、良好な速乾性を示した。
【００３２】
（３）接触冷感性
精密迅速熱物性測定装置（カトーテック社、ＫＥＳ-Ｆ７、サーモラボＩＩ型）を用い、試験室の雰囲気を２０℃×６５％ＲＨとするとともに、温度検出器と試験片との温度差を２０℃として、測定を行った。測定は、衣料としたときに着用者の肌に触れる方の、ポリプロピレン疎水性編地１２だけについて行った。すると、合格基準が０．１［Ｊ／ｃｍ２・ｓｅｃ｛Ｗ／ｃｍ２｝］であるところ、測定結果は０．２０２［Ｊ／ｃｍ２・ｓｅｃ｛Ｗ／ｃｍ２｝］であり、良好な接触冷感性を示した。
【００３３】
（４）抗菌性
日本工業規格のＪＩＳ  Ｌ  １９０２  「菌液吸収法」にしたがって、黄色ブドウ球菌を１８時間培養した後の標準布の生菌数を、１８時間培養後の試料の生菌数で除した値によって、評価した。試験したところ、試料では、生菌数量は培養開始前の４．５７から２．９９まで減少した。すなわち、合格基準が静菌活性の対数値で２．２以上であるところ、測定結果は４．４であり、良好な抗菌性を示した。
【００３４】
（５）静電防止性
日本工業規格のＪＩＳ  Ｌ  １０９４の「Ａ法（半減期測定法）」にしたがって、２０℃×４０％ＲＨの雰囲気下で測定した。洗濯処理を行っていない試料について、衣料としたときに着用者の肌に触れる方の、ポリプロピレン疎水性編地１２だけに対して測定を実施した。すると、合格基準が１０秒であるのに対し、測定結果は１．０秒未満であり、良好な静電防止性を示した。
【００３５】
以上のように、本考案の衣料用生地によれば、衣料としたときに肌側となる部位にポリプロピレン疎水性編地１２が配された構成であるために、良好な軽量性、疎水性、導湿性を発揮することができるとともに、水分回復性が十分に低いことから、軽量でしかも一方向の導湿性に優れた衣料を得ることができる。このため本考案の衣料用生地および衣料によれば、着用者からの汗を肌面のポリプロピレン疎水性編地１２からポリエステル親水性編地１３に迅速に吸収させて乾燥させることができる。このため、着用者の肌への付着感を有効に防止することができる。さらに化学助剤を一切使用せずに所要の性能を発現することができ、また、このために性能の安定性が良好であることに加えて製造方法が簡単で管理もしやすいという利点がある。
【符号の説明】
【００３６】
１１    衣料用生地
１２    ポリプロピレン疎水性編地
１３    ポリエステル親水性編地
【図１】
0003214392.tif 000003
【図２】
0003214392.tif 000004
【図３】
0003214392.tif 000005
【図４】
0003214392.tif 000006